(57)【要約】【課題】微細に分散が可能で、高濃度の状態で保存しても安定性に優れた油性マゼンタ顔料分散体を提供する。【解決手段】本発明の実施形態の油性顔料分散体は、マゼンタ顔料と、顔料分散剤と、有機溶媒とを含み、前記マゼンタ顔料は、マゼンタ顔料誘導体を含み、前記有機溶媒は、溶解度パラメータが７．５以上９．０以下である（ポリ）アルキレングリコールジアルキルエーテル化合物を含み、前記マゼンタ顔料の濃度が、油性顔料分散体全量に対し、１０質量％以上５０質量％以下である。【選択図】なし【特許請求の範囲】
【請求項１】
マゼンタ顔料と、顔料分散剤と、有機溶媒とを含む油性顔料分散体であって、
前記マゼンタ顔料は、マゼンタ顔料誘導体を含み、
前記有機溶媒は、溶解度パラメータが７．５以上９．０以下である（ポリ）アルキレングリコールジアルキルエーテル化合物を含み、
前記マゼンタ顔料の濃度が、油性顔料分散体全量に対し、１０質量％以上５０質量％以下であることを特徴とする油性顔料分散体。
【請求項２】
前記（ポリ）アルキレングリコールジアルキルエーテル化合物が、（ポリ）プロピレングリコールジアルキルエーテルである請求項１に記載の油性顔料分散体。
【請求項３】
前記マゼンタ顔料誘導体が、キナクリドン顔料誘導体である請求項１又は２に記載の油性顔料分散体。
【請求項４】
前記キナクリドン顔料誘導体が、スルホン酸基を含む請求項３に記載の油性顔料分散体。
【請求項５】
前記マゼンタ顔料を硝酸に溶解させた溶液の、ＩＣＰ−質量分析法にて元素分析した硫黄（Ｓ）元素の含有量が、１０００ｐｐｍ以上である請求項１〜４のいずれか１項に記載の油性顔料分散体。
【請求項６】
前記マゼンタ顔料の平均粒子径が、７０ｎｍ以上である請求項１〜５のいずれか１項に記載の油性顔料分散体。
【請求項７】
請求項１〜６のいずれか１項に記載の油性顔料分散体を製造する方法であって、
マゼンタ顔料と、顔料分散剤と、有機溶媒とを含む混合液を作製する工程と、
前記混合液を分散機で分散処理して油性顔料分散体を作製する工程と、を含み、
前記マゼンタ顔料は、マゼンタ顔料誘導体を含み、
前記有機溶媒は、溶解度パラメータが７．５以上９．０以下である（ポリ）アルキレングリコールジアルキルエーテル化合物を含み、
前記油性顔料分散体全量に対する前記マゼンタ顔料の濃度が、１０質量％以上５０質量％以下であることを特徴とする油性顔料分散体の製造方法。
【請求項８】
前記分散機が、アニュラー型ビーズミルである請求項７に記載の油性顔料分散体の製造方法。
【請求項９】
請求項１〜６のいずれか１項に記載の油性顔料分散体と、定着性樹脂とを含む油性顔料インク組成物であって、
マゼンタ顔料の濃度が、油性顔料インク組成物全量に対し、０．１質量％以上１０質量％以下であることを特徴とする油性顔料インク組成物。
【請求項１０】
前記定着性樹脂が、塩化ビニル−酢酸ビニル共重合樹脂、アクリル樹脂及びポリエステル樹脂からなる群から選ばれる少なくとも１種の樹脂である請求項９に記載の油性顔料インク組成物。
【発明の詳細な説明】
【技術分野】
【０００１】
本発明は、油性顔料分散体及びその製造方法、並びにその油性顔料分散体を用いた油性顔料インク組成物に関する。
【背景技術】
【０００２】
インクジェット記録方式は、圧力、熱、電界等を駆動源として用いることにより、液状のインクをノズルから記録媒体に向けて吐出させて印刷する方式である。このような記録方式は、ランニングコストが低く、高画質化が可能であり、また水性インク、油性インク等の各種のインクを印字できることから、市場を拡大している。
【０００３】
従来、インクジェット記録方式に適用されるインクジェット用インクとして、顔料と水性溶媒とを含む水性インクや、顔料と有機溶媒とを含む油性インクが用いられてきた。そして、近年では、屋外サイン用途等に用いられるノンコートのポリ塩化ビニルフィルム等の樹脂フィルムに直接印字できる油性顔料インクが、耐水性や耐候性に優れている点で主流となっている。
【０００４】
通常、油性顔料インクは、有機溶媒中で顔料を分散機を用いて分散させて得られた油性顔料分散体に、更に有機溶媒、樹脂化合物、添加剤等を添加し製造される。そのため、油性顔料インクのベースとなる油性顔料分散体の顔料濃度は、最終的に得られる油性顔料インクと比べて、高濃度な状態にあり、高濃度な状態で保存されることが多い。また、上記油性顔料分散体がインクジェット用途に用いられる場合、鮮明な画像表示を可能にするために、顔料粒子の分散粒子径をより小さくする必要性が高まっている。
【０００５】
ここで、インクジェット記録方式に用いられるインクセットとして、ブラック色、及びカラー画像を形成するためにシアン色、マゼンタ色、イエロー色の４色のインクが少なくとも求められる。
【０００６】
特許文献１では、微細に分散が可能で、高濃度の状態で保存しても安定性に優れた油性顔料分散体が提案されている。また、特許文献２では、保存安定性に優れた油性顔料インク組成物が提案されている。
【０００７】
また、特許文献３では、印刷面がビニル系重合体等からなる被印刷物に対して、高速印字を行った際においても、濡れ性、定着性に優れ、且つ吐出安定性にも優れる非水性インクジェット用インク組成物が提案されている。
【先行技術文献】
【特許文献】
【０００８】
【特許文献１】特開２００６−２９０９７６号公報
【特許文献２】特開２０１０−１５０３１４号公報
【特許文献３】国際公開第２０１５／０２０１２８号
【発明の概要】
【発明が解決しようとする課題】
【０００９】
インクジェット用によく用いられるマゼンタ顔料の一つであるキナクリドン顔料は、他の顔料と比べて構造的に顔料が分散時にダメージを受けやすく、顔料を微細な状態まで分散を行うほど分散した顔料同士が再凝集しやすくなる傾向がある。このため、キナクリドン顔料を含む油性顔料分散体を保存すると、分散体の粘度の増大や、顔料粒子の粒子径の増大等が発生し、安定な状態で保存することは非常に困難であった。
【００１０】
特許文献１では、有機溶媒として（ポリ）アルキレングリコールジアルキルエステル化合物を用いることで、高濃度の顔料分散体を保存しても安定な状態を維持できるとあるが、特にマゼンタ顔料の分散については未だ十分とは言えず、マゼンタ顔料分散体の保存安定性については改善すべき課題が残っている。
【００１１】
また、特許文献２では、キナクリドン系顔料に由来する析出物の発生の少ない油性顔料インク組成物を提供し、その油性顔料インクを長期間保存した場合でも、ノズル目詰まりが少なく、安定な吐出が可能であるとあるが、析出物の発生に関する保存性については着目しているが高濃度のキナクリドン系顔料分散体において顔料の分散状態に関して粘度変化といった保存安定性については何ら検討されていない。
【００１２】
また、特許文献３では、その実施例において、キナクリドン顔料（ピグメントレッド１２２）とジエチレングリコールエチルメチルエーテルとを含む非水性インクジェット用ベースマゼンタインクを作製した後、そのベースインクにその他の材料を加えて非水性インクジェット用インク組成物を作製したとあるが、油性マゼンタ顔料分散体である上記ベースマゼンタインクの保存安定性については何ら検討されていない。
【００１３】
本発明は、上記問題を解消するためになされたものであり、微細に分散が可能で、高濃度の状態で保存しても安定性に優れた油性マゼンタ顔料分散体を提供する。
【課題を解決するための手段】
【００１４】
本発明の油性顔料分散体は、マゼンタ顔料と、顔料分散剤と、有機溶媒とを含む油性顔料分散体であって、前記マゼンタ顔料は、マゼンタ顔料誘導体を含み、前記有機溶媒は、溶解度パラメータが７．５以上９．０以下である（ポリ）アルキレングリコールジアルキルエーテル化合物を含み、前記マゼンタ顔料の濃度が、油性顔料分散体全量に対し、１０質量％以上５０質量％以下であることを特徴とする。
【００１５】
また、本発明の油性顔料分散体の製造方法は、上記本発明の油性顔料分散体を製造する方法であって、マゼンタ顔料と、顔料分散剤と、有機溶媒とを含む混合液を作製する工程と、前記混合液を分散機で分散処理して油性顔料分散体を作製する工程と、を含み、前記マゼンタ顔料は、マゼンタ顔料誘導体を含み、前記有機溶媒は、溶解度パラメータが７．５以上９．０以下である（ポリ）アルキレングリコールジアルキルエーテル化合物を含み、前記油性顔料分散体全量に対する前記マゼンタ顔料の濃度が、１０質量％以上５０質量％以下であることを特徴とする。
【００１６】
また、本発明の油性顔料インク組成物は、上記本発明の油性顔料分散体と、定着性樹脂とを含む油性顔料インク組成物であって、マゼンタ顔料の濃度が、油性顔料インク組成物全量に対し、０．１質量％以上１０質量％以下であることを特徴とする。
【発明の効果】
【００１７】
本発明によれば、インクジェット記録方式に用いることができ、微細に分散が可能で、高濃度の状態で保存しても安定性に優れた油性マゼンタ顔料分散体を提供できる。
【発明を実施するための形態】
【００１８】
以下、本発明の実施形態について説明する。
【００１９】
（油性顔料分散体）
先ず、本発明の油性顔料分散体の実施形態について説明する。本発明者らは、前述の問題を解決するために鋭意検討した結果、分散時に、マゼンタ顔料と、顔料分散剤と、有機溶媒とを少なくとも含む油性顔料分散体において、上記有機溶媒として特定の溶解度パラメータ（以下、ＳＰ値とも言う。）を有する（ポリ）アルキレングリコールジアルキルエ−テル化合物を用いることで、高濃度で保存しても安定な状態を維持できる保存安定性に優れた油性顔料分散体が得られることを見出し、本発明を完成するに至ったものである。
【００２０】
即ち、本実施形態の油性顔料分散体は、マゼンタ顔料と、顔料分散剤と、有機溶媒とを含み、上記マゼンタ顔料は、マゼンタ顔料誘導体を含み、上記有機溶媒は、溶解度パラメータが７．５以上９．０以下である（ポリ）アルキレングリコールジアルキルエーテル化合物を含み、上記マゼンタ顔料の濃度が、油性顔料分散体全量に対し、１０質量％以上５０質量％以下である。
【００２１】
本実施形態の油性顔料分散体とは、色材となる顔料が分散された油性顔料インク組成物を作製するための元となる高濃度で顔料が分散された状態の分散体であり、上記油性顔料分散体が、適宜溶媒で希釈され、インク組成物が作製される。
【００２２】
本実施形態の油性顔料分散体は、有機溶媒として（ポリ）アルキレングリコールジアルキルエーテル化合物を含んでいるため、保存安定性に優れる。即ち、上記（ポリ）アルキレングリコールジアルキルエーテル化合物は、分子内の両末端にエーテル基を有しており、構造的に決定されるＳＰ値が７．５以上９．０以下であるため、マゼンタ顔料に対して適度な濡れ性と分散剤の溶解性とを付与でき、また、マゼンタ顔料に吸着された分散剤が脱離しにくいことから、マゼンタ顔料の濃度が１０質量％以上５０質量％以下の高濃度の油性顔料分散体であっても、高い保存安定性を維持できる。
【００２３】
上記（ポリ）アルキレングリコールジアルキルエーテル化合物としては、例えば、（ポリ）エチレングリコールジアルキルエーテル、（ポリ）プロピレングリコールジアルキルエーテル等が挙げられる。これらの中でも、（ポリ）プロピレングリコールジアルキルエーテルが好ましい。
【００２４】
上記（ポリ）プロピレングリコールジアルキルエーテルとしては、例えば、プロピレングリコールジメチルエーテル、プロピレングリコールジエチルエーテル、プロピレングリコールジプロピルエーテル、ジプロピレングリコールジメチルエーテル、ジプロピレングリコールジエチルエーテル、ジプロピレングリコールジプロピルエーテル、トリプロピレングリコールジメチルエーテル、トリプロピレングリコールジエチルエーテル、トリプロピレングリコールプロピルエーテル等が挙げられる。これらの中でも、ジプロピレングリコールジメチルエーテルが好ましい。
【００２５】
上記（ポリ）エチレングリコールジアルキルエーテルとしては、上記（ポリ）プロピレングリコールジアルキルエーテルのプロピレン基をエチレン基に置換した化合物、例えば、ジエチレングリコールジエチルエーテル等が挙げられる。
【００２６】
上記（ポリ）アルキレングリコールジアルキルエーテル化合物のＳＰ値は、マゼンタ顔料への適度な濡れ性と、顔料分散状態でのマゼンタ顔料への吸着性の観点から、７．５以上９．０以下の範囲であることが必要であり、７．６以上８．８以下の範囲がより好ましく、７．７以上８．６以下の範囲が更に好ましい。これにより、顔料分散体では、顔料同士の再凝集を起こさず、長期間の保存において粘度変化を起こしにくい。ＳＰ値が７．５を下回ると、マゼンタ顔料への濡れ性が十分に得られず、マゼンタ顔料周囲へ十分に溶媒が濡れ渡らず分散性が低下するだけでなく、マゼンタ顔料に吸着した分散剤が十分溶媒中に鎖状に広がり切らず、マゼンタ顔料間の立体障害効果が低下するためである。また、ＳＰ値が９．０を上回ると、一般的に使用される分散剤の溶解性が高くなり、マゼンタ顔料に吸着した分散剤が溶媒中へ脱離し、顔料同士の再凝集を起こし粘度上昇といった長期間の分散体での保存安定性が低下する傾向にある。
【００２７】
ここで、本明細書における上記ＳＰ値は、Ｆｅｄｏｒの式から計算されるＳＰ値のことを言う。
【００２８】
上記有機溶媒の含有量は、顔料濃度及び顔料分散剤の量で決定されるが、油性顔料分散体全量に対し、３０〜９０質量％の範囲であることが好ましい。
【００２９】
更に、本実施形態の油性顔料分散体は、マゼンタ顔料としてマゼンタ顔料誘導体を含んでいる。上記マゼンタ顔料誘導体は、スルホン酸基、カルボキシル基、水酸基等の官能基を多く含むため、マゼンタ顔料の吸着サイトが多く、顔料分散剤の吸着量が増加して、マゼンタ顔料の分散性が向上して、高い保存安定性を維持できる。
【００３０】
上記マゼンタ顔料誘導体としては、発色性、耐光性及び安全性等の観点から、キナクリドン顔料誘導体であることが好ましく、加えて分散性の観点から、特にスルホン酸基を有するキナクリドン顔料誘導体が好ましい。
【００３１】
上記マゼンタ顔料に含まれるスルホン酸基を有するマゼンタ顔料誘導体が、どの程度顔料に含まれているかについては、上記マゼンタ顔料を硝酸に溶解させた溶液をＩＣＰ−質量分析法にて元素分析することにより確認できる。即ち、上記マゼンタ顔料を硝酸に溶解させた溶液の、ＩＣＰ−質量分析法にて元素分析した硫黄（Ｓ）元素の含有量が、１０００ｐｐｍ以上であると、上記マゼンタ顔料が、スルホン酸基を有するマゼンタ顔料誘導体を含むと判断できる。
【００３２】
上記キナクリドン顔料誘導体のベースとなる、キナクリドン骨格を有するキナクリドン系顔料としては、例えば、ピグメントレッド１２２、２０２、２０６、２０７、２０９、ピグメントバイオレット１９、４２等が挙げられ、ピグメントレッド１２２、２０２、ピグメントバイオレット１９の単体、及びそれらの固溶体が特に好ましい。
【００３３】
上記マゼンタ顔料の平均粒子径は、７０ｎｍ以上であることが好ましい。上記マゼンタ顔料の平均粒子径が７０ｎｍよりも小さくなると、逆に分散した顔料同士が再凝集しやすくなる傾向があるからである。また、上記平均粒子径は、鮮明な画像表示を可能にするために１５０ｎｍ以下であることが好ましい。上記平均粒子径は、マゼンタ顔料粒子を電子顕微鏡で観察した画像中の１００個の粒子の長軸径を算術平均した値である。
【００３４】
上記顔料の粒子径に関し、分散処理前の顔料粒子径と分散処理後の顔料粒子径は、下記式（１）の関係となることが好ましい。下記式（１）の範囲であれば、顔料の状態での粒子径分布の標準偏差が顔料分散後もあまり変化していない、即ち顔料の分散工程において一次粒子より微小な粒子が過剰に生成されていない均一な二次粒子の解砕が期待できるからである。
【００３５】
式（１）：分散処理前の顔料粒子径の標準偏差／分散処理後の顔料粒子径の標準偏差＝１．０〜２．５
【００３６】
分散処理前と分散処理後の顔料粒子径の標準偏差は、処理前の顔料及び分散処理後の顔料分散体の状態を電子顕微鏡で確認した画像中の１００個の粒子の長軸径を粒子径とした場合の平均値と各顔料粒子径の偏差とを数学的に解析した下記式（２）で求めた値となる。
【００３７】
【数１】
2018141107.tif 000002
【００３８】
上記式（２）において、ｎは解析母数、Ｄａｖｅは平均粒子径、Ｄｉは個々の顔料粒子径を表す。
【００３９】
上記マゼンタ顔料であるキナクリドン顔料の製造工程において、先ず粗製キナクリドン系顔料が合成されるが、この合成時に原料由来あるいは副生成物由来の塩素イオン、硝酸イオン等の陰イオンが粗製キナクリドン系顔料に不可避的に混入する。また、合成された粗製キナクリドン系顔料は一般に塊状物であり、顔料として用いるのに適さない結晶として生成される。このため、粗製キナクリドン系顔料を更に処理加工して粒子径、結晶構造、色相等を整える顔料化が行われている。この顔料化の工業的方法としては、粗製キナクリドン系顔料を無機塩とともに粉砕し、次いで生成したキナクリドン系顔料を酸抽出するソルトミリング法が一般に行われている。従って、ソルトミリング法により製造されたキナクリドン系顔料には、ナトリウム、カリウム等のアルカリ金属の塩やカルシウム、バリウム等のアルカリ土類金属の塩等のイオン性不純物が含まれている。
【００４０】
このようなイオン性不純物を含有するキナクリドン系顔料を分散体やインクの状態で長期保存すると、有機溶媒等に含まれていた微量の水分により上記のようなイオン性不純物がインク中に溶解して塩を形成し、それによって析出物が発生する可能性がある。そのため、顔料製造時に洗浄工程等によりイオン性不純物を除去することが好ましく、上記イオン性不純物の含有量が少ない顔料が好ましい。
【００４１】
上記キナクリドン系顔料に含まれるイオン性不純物の含有量については、例えば顔料中の不純物を水に抽出した際の抽出水の比伝導度によって管理できる。顔料中の不純物を抽出した水相の比伝導度は、好ましくは１５０μＳ／ｍ以下であり、より好ましくは１００μＳ／ｍ以下である。上記比伝導度以下であれば析出物の発生が抑えられるため好ましい。
【００４２】
また、本実施形態の油性顔料分散体は、顔料分散剤を含み、上記顔料分散剤としては、マゼンタ顔料との親和性に優れ、マゼンタ顔料を分散安定化させる働きを持つものが好ましく、具体的には、イオン性又は非イオン性の界面活性剤や、アニオン性、カチオン性又はノニオン性の高分子化合物が用いられている。これらの中で、分散安定性、耐水性の面で高分子化合物が好ましく、特にカチオン性基又は／及びアニオン性基を含む高分子化合物が好ましい。上記顔料分散剤は、有機溶媒中で顔料と分散剤との酸塩基相互作用にて、顔料を分散安定化しているため、顔料吸着サイトとしてカチオン性基又はアニオン性基の少なくとも一方を含むことが必須であり、顔料の種類等により分散剤中のカチオン性基やアニオン性基の種類と量をコントロールすることが重要である。
【００４３】
上記高分子化合物である顔料分散剤としては、例えば、ルーブリゾール社製の“Ｓｏｌｓｐｅｒｓｅ３２０００”、“Ｓｏｌｓｐｅｒｓｅ３３０００”、“Ｓｏｌｓｐｅｒｓｅ３９０００”、“Ｓｏｌｓｐｅｒｓｅ４１０００”、“Ｓｏｌｓｐｅｒｓｅ７１０００”、ビックケミー社製の“ＤｉｓｐｅｒＢＹＫ１６８”、“ＤｉｓｐｅｒＢＹＫ１８０”、“ＤｉｓｐｅｒＢＹＫ２０１３”、“ＤｉｓｐｅｒＢＹＫ２０５５”、“ＢＹＫＪＥＴ−９１５０”、“ＢＹＫＪＥＴ−９１５１”、“ＢＹＫＪＥＴ−９１５２”、ＢＡＳＦ社製の“ＥＦＫＡ４０５０”、“ＥＦＫＡ４０５５”、“ＥＦＫＡ４０６０”等が挙げられる。これらの顔料分散剤をマゼンタ顔料、有機溶媒の種類に合わせて用いることにより、顔料分散剤としての効果が発揮される。
【００４４】
上記高分子化合物からなる顔料分散剤を使用する場合、この顔料分散剤の使用量としては、マゼンタ顔料の種類や分散に用いる有機溶媒、分散条件等により異なるが、通常は、マゼンタ顔料１００質量部に対して、５〜１５０質量部使用することが好ましく、２０〜１００質量部使用することがより好ましく、更に好ましくは３０〜８０質量部である。上記使用量が５質量部を下回ると、顔料分散体及びインクの保存時に安定性が十分に発揮されない傾向があり、１００質量部を超えると、インク化した際にインクの粘度が高くなり、粘度調整が困難になる傾向があるためである。
【００４５】
本実施形態の油性顔料分散体は、更に必要に応じて、界面活性剤、表面調整剤、レベリング剤、消泡剤、酸化防止剤、ｐＨ調整剤、電荷付与剤、殺菌剤、防腐剤、防臭剤、電荷調整剤、湿潤剤、皮はり防止剤、紫外線吸収剤、香料、顔料誘導体等の添加剤を含んでいてもよい。
【００４６】
上記油性顔料分散体中に多量の水分が含まれると、粘度の増大、顔料粒子の粒子径の増大等により分散体の保存性に悪影響を及ぼすことがある。そのため、上記油性顔料分散体中の水分量については、全分散体中で２質量％以下であることが好ましく、１質量％以下であることがより好ましく、０．５質量％以下であることが更に好ましい。上記水分量が２質量％を超えると分散体の粘度や粒子径が増大する傾向がある。
【００４７】
（油性顔料分散体の製造方法）
次に、本発明の油性顔料分散体の製造方法の実施形態について説明する。本実施形態の油性顔料分散体の製造方法は、前述の実施形態の油性顔料分散体を製造する方法であって、マゼンタ顔料と、顔料分散剤と、有機溶媒とを含む混合液を作製する工程と、上記混合液を分散機で分散処理して油性顔料分散体を作製する工程とを備え、上記マゼンタ顔料は、マゼンタ顔料誘導体を含み、上記有機溶媒は、溶解度パラメータが７．５以上９．０以下である（ポリ）アルキレングリコールジアルキルエーテル化合物を含み、上記油性顔料分散体全量に対する上記マゼンタ顔料の濃度が、１０質量％以上５０質量％以下である。
【００４８】
本実施形態の油性顔料分散体の製造方法は、上記マゼンタ顔料と、上記顔料分散剤と、上記有機溶媒とを含む混合液を作製する工程と、上記混合液を分散機で分散処理して油性顔料分散体を作製する工程とを備えているため、インクジェット記録方式に用いることができ、微細に分散され、高濃度の状態で保存しても安定性に優れた油性マゼンタ顔料分散体を製造することができる
ている。
【００４９】
上記混合液を作製する工程では、スリーワンモーター、マグネチックスターラー、ディスパー、ホモミキサー、ホモジナイザー等の簡単な攪拌機に各成分を投入して、均一に混合すればよい。また、上記攪拌機に代えて、ラインミキサー等の混合機を用いて混合してもよい。
【００５０】
また、上記油性顔料分散体を作製する工程では、上記分散機としては、ボールミル、遠心ミル、遊星ボールミル等の容器駆動媒体ミル；サンドミル等の高速回転ミル；攪拌槽型ミル等の媒体攪拌ミル；等を用いることができるが、顔料粒子をより微細化するためには、ビーズミル、高圧噴射ミル等を用いて分散を行うことが好ましく、生産性の観点からビーズミルによって分散させることがより好ましい。
【００５１】
上記ビーズミルは、ミルの中に充填された微小なビーズと呼ばれる分散メディアによる磨砕によって顔料等の分散処理を行う装置である。そのタイプとしては、撹拌層型、流通管型、アニュラー型等があり、更にベッセルと呼ばれる容器の配置方向として縦型と横型とがあり、分散の目的に応じて選択される。これらの中でもインクジェット用顔料分散に用いるビーズミルとしては、流通管型ビーズミルやアニュラー型ビーズミルが、微細な粒子が得られやすい点から選択されることが多いが、特にアニュラー型ビーズミルを用いることが好ましい。アニュラー型とはベッセル容器と回転するローターからなる２重円筒式のミルであり、ベッセルとローターの部分に分散を行うビーズが充填されており、その部分を分散されるスラリーが通過する際に分散が行われる機構となっている。他の方式に比べて比較的狭い領域で分散及びスラリーが通過することから、ビーズの偏りやショートパスが少なくスラリーへの分散効率が均一であり、均一な分散体作製が可能となる。
【００５２】
（油性顔料インク組成物）
次に、本発明の油性顔料インク組成物の実施形態について説明する。本実施形態の油性顔料インク組成物は、前述の実施形態の油性顔料分散体と、定着性樹脂とを含み、マゼンタ顔料の濃度が、油性顔料インク組成物全量に対し、０．１質量％以上１０質量％以下である。
【００５３】
本実施形態の油性顔料インク組成物は、前述の実施形態の油性顔料分散体を含んでいるため、保存安定性及び吐出安定性に優れ、インクジェット記録方式においてポリ塩化ビニルフィルム等の樹脂フィルムに鮮明な画像表示が可能である。
【００５４】
本実施形態の油性顔料インク組成物は、上記油性顔料分散体と、上記定着性樹脂と、更に粘度調整用の有機溶媒と、必要に応じて他の成分とを混合することにより製造することができる。上記有機溶媒及び上記他の成分としては、前述した実施形態の油性顔料分散体の製造に用いた有機溶媒及び必要に応じて使用される添加剤と同じものが使用できる。
【００５５】
上記定着性樹脂としては特に限定はされないが、塩化ビニル−酢酸ビニル共重合樹脂、アクリル樹脂、及びポリエステル樹脂から選ばれる樹脂が好ましい。
【００５６】
また、本実施形態の油性顔料インク組成物は、マゼンタ色インクとして用いられ、他のブラック色インク、シアン色インク、イエロー色インクとを組み合わせてインクジェット記録用インクセットとすることができる。
【実施例】
【００５７】
以下、本発明を実施例に基づいて詳細に説明するが、本発明は以下の実施例に限定されるものではない。また、実施例中の「部」は「質量部」を示す。
【００５８】
（実施例１）
マゼンタ顔料としてＤＩＣ社製の“Ｆａｓｔｏｇｅｎ  Ｓｕｐｅｒ  Ｍａｇｅｎｔａ  ＲＧＴ”（Ｃｏｌｏｒ  Ｉｎｄｅｘ  Ｐｉｇｍｅｎｔ  Ｒｅｄ  １２２）１５０部と、顔料分散剤としてルーブリゾール社製のポリエステルアミン系高分子分散剤“Ｓｏｌｓｐｅｒｓｅ３３０００”６０部と、有機溶媒としてジプロピレングリコールジメチルエーテル（ＳＰ値：８．２）７９０部とをステンレス容器に測り取り、ディスパーにて１時間予備撹拌を行って混合液を作製した。その後、分散機として直径０．３ｍｍのジルコニアビーズを充填率８５体積％で充填したアニュラー型ビーズミル(ビューラー社製、“Ｓｕｐｅｒ  Ｆｌｏｗ４”、ベッセル容積：０．２７５Ｌ)を用い、上記分散機に上記混合液を流量１Ｌ／ｍｉｎで供給して分散処理を行った。分散時の周速は７．３ｍ／ｓに設定し、１時間循環運転を行い、本実施例の油性顔料分散体Ａを作製した。
【００５９】
（実施例２）
マゼンタ顔料として、“Ｆａｓｔｏｇｅｎ  Ｓｕｐｅｒ  Ｍａｇｅｎｔａ  ＲＧＴ”に代えて、ＤＩＣ社製の“Ｆａｓｔｇｅｎ  Ｓｕｐｅｒ  Ｒｅｄ  ＢＲＺ”（Ｃｏｌｏｒ  Ｉｎｄｅｘ  Ｐｉｇｍｅｎｔ  Ｖｉｏｌｅｔ  １９）を使用した以外は、実施例１と同様に分散処理を行い、油性顔料分散体Ｂを作製した。
【００６０】
（実施例３）
マゼンタ顔料として、“Ｆａｓｔｏｇｅｎ  Ｓｕｐｅｒ  Ｍａｇｅｎｔａ  ＲＧＴ”に代えて、ＢＡＳＦ社製の“Ｃｉｎｑｕａｓｉａ  Ｍａｇｅｎｔａ  ＲＴ−３５５Ｄ”（Ｃｏｌｏｒ  Ｉｎｄｅｘ  Ｐｉｇｍｅｎｔ  Ｒｅｄ  ２０２とＰｉｇｍｅｎｔ  Ｖｉｏｌｅｔ  １９との固溶体）を使用した以外は、実施例１と同様に分散処理を行い、油性顔料分散体Ｃを作製した。
【００６１】
（実施例４）
有機溶媒として、ジプロピレングリコールジメチルエーテルに代えて、ジエチレングリコールジエチルエーテル（ＳＰ値：８．６）を同量使用した以外は、実施例１と同様に分散処理を行い、油性顔料分散体Ｄを作製した。
【００６２】
（実施例５）
分散機として、横型流通管型（ディスク式）ビーズミル（シンマルエンタープライゼス社製、“ダイノーミル  ＫＤＬ−Ａ”、ベッセル容積：０．６Ｌ）を用いて、周速を６．８ｍ／ｓに設定とした以外は、実施例１と同様に分散処理を行い、油性顔料分散体Ｅを作製した。
【００６３】
（比較例１）
有機溶媒として、ジプロピレングリコールジメチルエーテルに代えて、プロピレングリコールモノメチルエーテルアセテート（ＳＰ値：９．２）を同量使用した以外は、実施例１と同様に分散処理を行い、油性顔料分散体Ｆを作製した。
【００６４】
（比較例２）
有機溶媒として、ジプロピレングリコールジメチルエーテルに代えて、エチレングリコールモノメチルエーテル（ＳＰ値：１１．６）を同量使用した以外は、実施例１と同様に分散処理して、油性顔料分散体Ｇを作製した。
【００６５】
次に、実施例１〜５及び比較例１〜２で使用したマゼンタ顔料について、下記のように硫黄（Ｓ）の元素分析と平均粒子径の測定を行った。
【００６６】
＜元素分析＞
先ず、前処理として、マゼンタ顔料０．５ｇを硝酸１０ｍＬに加えた混合液について、マイクロウエーブ処理を行い、マゼンタ顔料を硝酸に溶解させて顔料溶液とした。上記マイクロウエーブ処理は、上記混合液を５００Ｗの出力で２５分間かけて温度２２０℃まで昇温し、２２０℃にて１５分間保持して行った。次に、上記顔料溶液を室温まで放冷させた後、ろ紙にてろ過し、試料溶液とした。続いて、上記試料溶液について、ＩＣＰ−ＭＳ分析装置“Ａｇｉｌｅｎｔ  ７７００ｘ”（アジレントテクノロジー社製）を使用し、半定量モードにてＩＣＰ−質量分析法により解析を行い、マゼンタ顔料のＳ元素の定量を行った。
【００６７】
＜平均粒子径の測定＞
マゼンタ顔料について、電子顕微鏡で観察し、電子顕微鏡画像中の１００個の粒子の長軸径を算術平均して、マゼンタ顔料の平均粒子径を測定した。
【００６８】
上記結果を表１に示す。また、表１では、油性顔料分散体の種類、使用した有機溶媒及び分散機についても表示した。表１では、マゼンタ顔料の種類及び有機溶媒の種類を下記のように表示した。
【００６９】
［マゼンタ顔料の種類］
顔料Ａ：Ｆａｓｔｏｇｅｎ  Ｓｕｐｅｒ  Ｍａｇｅｎｔａ  ＲＧＴ（Ｐｉｇｍｅｎｔ  Ｒｅｄ１２２）
顔料Ｂ：Ｆａｓｔｏｇｅｎ  Ｓｕｐｅｒ  Ｒｅｄ  ＢＲＺ（Ｐｉｇｍｅｎｔ  Ｖｉｏｌｅｔ１９）
顔料Ｃ：Ｃｉｎｑｕａｓｉａ  Ｍａｇｅｎｔａ  ＲＴ−３５５Ｄ（Ｐｉｇｍｅｎｔ  Ｒｅｄ２０２／Ｐｉｇｍｅｎｔ  Ｖｉｏｌｅｔ１９固溶体）
【００７０】
［有機溶媒の種類］
溶媒Ａ：ジプロピレングリコールジメチルエーテル
溶媒Ｂ：ジエチレングリコールジエチルエーテル
溶媒Ｃ：プロピレングリコールモノメチルエーテルアセテート
溶媒Ｄ：エチレングリコールモノメチルエーテル
【００７１】
【表１】
2018141107.tif 000003
【００７２】
続いて、実施例１〜５及び比較例１〜２で作製した油性顔料分散体について、下記のように粘度及び粘度変化率を測定した。
【００７３】
＜粘度＞
油性顔料分散体の粘度は、Ｅ型粘度計（東機産業社製、“ＴＶＥ−２２型”）を用いて２５℃環境下で測定し、初期粘度とした。
【００７４】
＜粘度変化率＞
作製した油性顔料分散体をガラス瓶に入れ、６０℃の環境下で２週間保存した後、上記と同様にして粘度を測定し、保存後粘度とした。次に、先の初期粘度に対する粘度変化率を下記式で求めた。
粘度変化率（％）＝〔（保存後粘度−初期粘度）／初期粘度〕×１００
【００７５】
＜保存安定性の評価＞
上記粘度変化率の測定結果から、下記基準で油性顔料分散体の保存安定性を評価した。
（１）粘度変化率が１０％を下回った場合を保存安定性が「良好」と判断
（２）粘度変化率が１０〜３０％の場合を保存安定性が「良」と判断
（３）粘度変化率が３０％を超えた場合を保存安定性が「不良」と判断
【００７６】
以上の結果を表２に示す。
【００７７】
【表２】
2018141107.tif 000004
【００７８】
表２から、実施例１及び実施例２の油性顔料分散体については、６０℃での分散体の保存後もほぼ粘度変化が見られず、良好な保存安定性を維持できたことが分かる。
【００７９】
実施例３の油性顔料分散体については、顔料成分中のＳ元素量が実施例１及び２に比べて少ないため、即ち顔料誘導体の含有量が少ない顔料を用いたと考えられるため、顔料に吸着する分散剤がやや不足したためか、保存後にやや粘度の上昇が見られた。
【００８０】
実施例４の油性顔料分散体については、有機溶媒としてジエチレングリコールジエチルエーテルを用いたため、やや溶媒のＳＰ値が高くなり、分散剤に対して良溶媒となるため保存時に分散剤の顔料からの脱離が若干発生したためか、保存後にやや粘度の上昇が見られた。
【００８１】
実施例５の油性顔料分散体については、分散に使用した分散機がアニュラー型でなくディスク回転による横型流通管型ビーズミルを使用したため、ベッセル内で分散体への処理時にビーズの偏りが生じることで、分散性に偏差が発生したためか、保存安定性が若干低下した。
【００８２】
一方、比較例１及び比較例２の油性顔料分散体については、分散に使用している有機溶媒のＳＰ値が９．０以上のものを使用したため、分散剤に対して溶媒が良溶媒となりすぎたため、保存時に顔料に吸着していた分散剤が脱離を起こしたためか、保存安定性が悪化した。
【産業上の利用可能性】
【００８３】
本発明によれば、インクジェット記録方式に用いることができ、微細に分散が可能で、高濃度の状態で保存しても安定性に優れた油性マゼンタ顔料分散体を提供でき、この油性マゼンタ顔料分散体を用いて油性マゼンタインクを製造できる。